(57)【要約】【課題】高解像力、画線のシャープネスに優れた高濃度の画像が得られるハロゲン化銀写真乾板用現像剤及びその処理方法を提供する。【解決手段】ガラス支持体上に少なくとも１層のハロゲン化銀乳剤層を有するハロゲン化銀写真乾板を処理するための現像剤が、ｐＨ９以上１１未満であり、静的表面張力が４０×１０−５Ｎ／ｃｍ〜６５×１０−５Ｎ／ｃｍであることをを特徴とするハロゲン化銀写真乾板用現像剤及びその処理方法。【選択図】　　　　なし【特許請求の範囲】
【請求項１】
ガラス支持体上に少なくとも１層のハロゲン化銀乳剤層を有するハロゲン化銀写真乾板を処理するための現像剤が、ｐＨ９以上１１未満であり、静的表面張力が４０×１０−５Ｎ／ｃｍ〜６５×１０−５Ｎ／ｃｍであることをを特徴とするハロゲン化銀写真乾板用現像剤。
【請求項２】
請求項１の記載のハロゲン化銀写真乾板用現像剤を用いることを特徴とするハロゲン化銀写真乾板の処理方法。
【発明の詳細な説明】
【０００１】
【発明の属する技術分野】
本発明はハロゲン化銀写真乾板用現像剤及びそれを用いる処理方法に関する。
【０００２】
【従来の技術】
ハイレゾリューション乾板はシャドーマスクやリードフレーム、ＰＤＰなどのマスターマスクおよびワーキングマスクを作製するために用いられている。これらのパターン寸法は年々高精細化が進み、寸法の許容範囲も厳しくなり、従来では存在しなかった１０μｍ以下の寸法のマスクパターンまで出現してきている。
【０００３】
こういった背景の中、乾板に対する写真性能要求品質としては、より高解像力、高画質であることが望まれている。
【０００４】
一方、異物や黒ピン、白抜けピンホールなどの故障に対しては従来行なっていた故障修正も不可能になりつつあり、仕上がりとしてノイズがなく、無修正なものが望まれている。
【０００５】
【発明が解決しようとする課題】
本発明の目的は、高解像力、画線のシャープネスに優れた高濃度の画像が得られるハロゲン化銀写真乾板用現像剤及びその処理方法を提供することである。
【０００６】
【課題を解決するための手段】
本発明の上記目的は、以下の構成によって達成された。
【０００７】
１．ガラス支持体上に少なくとも１層のハロゲン化銀乳剤層を有するハロゲン化銀写真乾板を処理するための現像剤が、ｐＨ９以上１１未満であり、静的表面張力が４０×１０−５Ｎ／ｃｍ〜６５×１０−５Ｎ／ｃｍであることをを特徴とするハロゲン化銀写真乾板用現像剤。
【０００８】
２．前記１の記載のハロゲン化銀写真乾板用現像剤を用いることを特徴とするハロゲン化銀写真乾板の処理方法。
【０００９】
本発明を更に詳しく説明する。本発明はガラス支持体上に少なくとも１層のハロゲン化銀乳剤層を有するハロゲン化銀写真乾板用現像剤、フォトマスク用ハロゲン化銀写真乾板用現像剤およびその処理方法において、ｐＨ９以上１１未満であり、静的表面張力が４０×１０−５Ｎ／ｃｍ〜６５×１０−５Ｎ／ｃｍの現像剤を用いることにより、高解像力で、画線のシャープネスに優れ、且つ、欠陥故障の少ないハロゲン化銀写真乾板用現像剤およびその処理方法に関する。
【００１０】
本発明の現像剤のｐＨは９以上１１未満であり、任意の方法で調整可能であるが、アルカリ剤の添加量を適切にすることにより調整することが好ましい。アルカリ剤は特に選ばないが、苛性ソーダ、苛性カリウム、炭酸カリウム、炭酸水素カリウム、亜硫酸カリウム、亜硫酸ナトリウム、重亜硫酸カリウム、重亜硫酸ナトリウムなどを用いることができる。ｐＨをこれ以上に上げると、かぶりや黒ピンが生じやすくなり、酸化に弱く、寿命の短い現像剤となる。これよりｐＨを下げると現像活性が下がり、処理時間が大幅に長くなる。
【００１１】
本発明の現像剤の静的表面張力は４０×１０−５Ｎ／ｃｍ〜６５×１０−５Ｎ／ｃｍであり、好ましくは４５×１０−５Ｎ／ｃｍ〜６０×１０−５Ｎ／ｃｍである。これ以上では現像液自身の発泡が多く、取り扱いにくくなり、これ以下では欠陥低減に関する効果が薄い。静的表面張力は市販の測定機で計測することができる。測定形式はデュヌイ（リング）法やウィルヘルミ（プレート）法などがあるが、後者の方が高精度であり、好ましい。表面張力は界面活性剤を現像液中に適量添加することで制御可能である。界面活性剤の種類としては特に問わず、アニオン型、カチオン型、ベタイン型、ノニオン型の何れであってもかまわないが、酸化還元能力のないものが好ましい。アニオン型の代表としてはアルキルスルホン酸塩、アルキルベンゼンスルホン酸塩、ポリオキシエチレンアルキルエーテル硫酸エステル、アルキルナフタレンスルホン酸塩、アルキルスルホコハク酸塩、アルキルジフェニルエーテルジスルホン酸塩、脂肪酸塩類などが挙げられ、カチオン型の代表としてはアルキルアミン塩、第四級アンモニウム塩、特開平１１−２３２６６８に記載の含フッ素界面活性剤類などが挙げられ、ノニオン型の代表としてはポリオキシアルキレンアルキルエーテル、ポリオキシエチレン誘導体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリオキシエチレンアルキルアミン、アルキルアルカノール、サポニンなどが挙げられ、ベタイン型の代表としてはアルキルベタイン類、アミンオキサイド類などが挙げられる。添加量については界面活性剤の能力に依存するが概ね現像液１Ｌあたり１．０×１０−６〜５．０×１０−２モル程度で所定の静的表面張力を得られるものが好ましい。
【００１２】
現像液に用いられる現像主薬は任意であるがメトール、フェニドン、ジメゾンから選ばれる少なくとも１種の現像主薬及びハイドロキノン、アスコルビン酸塩、エリソルビン酸塩のうちから選ばれる少なくとも１種の現像主薬を含むいわゆるラピッドアクセス型現像液で処理することが好ましい。
【００１３】
本発明に用いる現像液は、保恒剤として用いる亜硫酸塩、メタ重亜硫酸塩としては、亜硫酸ナトリウム、亜硫酸カリウム、亜硫酸アンモニウム、メタ重亜硫酸ナトリウムなどがある。亜硫酸塩は０．２５モル／ｌ以上が好ましい。特に好ましくは、０．４モル／ｌ以上である。
【００１４】
現像液には、その他必要によりアルカリ剤（水酸化ナトリウム、水酸化カリウムなど）、銀スラッジ防止剤（例えば特公昭６２−４７０２号、特開平３−５１８４４号、同４−２６８３８号、同４−３６２９４２号、同１−３１９０３１号に記載の化合物など）、ｐＨ緩衝剤（例えば、炭酸塩、リン酸塩、ホウ酸塩、ホウ酸、酢酸、クエン酸、アルカノールアミンなど）、溶解助剤（例えばポリエチレングリコール類、それらのエステル、アルカノールアミンなど）、増感剤（例えばポリオキシエチレン類を含む非イオン界面活性剤、四級アンモニウム化合物など）、界面活性剤、消泡剤、カブリ防止剤（例えば、臭化カリウム、臭化ナトリウムの如きハロゲン、ニトロベンズインダゾール、ニトロベンズイミダゾール、ベンゾトリアゾール、ベンゾチアゾール、テトラゾール類、チアゾール類など）、キレート化剤（例えばエチレンジアミン四酢酸又はそのアルカリ金属塩、ニトリロ三酢酸塩、ポリリン酸塩など）、現像促進剤（例えば米国特許第２，３０４，０２５号、特公昭４７−４５５４１号各公報に記載の化合物など）、硬膜剤（例えばグルタールアルデヒド又は、その重亜硫酸塩付加物など）、或いは消泡剤などを添加することができる。
【００１５】
現像処理の温度としては１８℃〜２５℃が好ましく、さらに好ましくは１８℃〜２２℃である。現像時間は６０秒〜３６０秒が好ましく、更に好ましくは１２０秒〜３００秒である。
【００１６】
定着液としては一般に用いられる組成のものを用いることができる。定着液は一般に定着剤とその他から成る水溶液であり、ｐＨは通常３．８〜５．８である。定着剤としてはチオ硫酸ナトリウム、チオ硫酸カリウム、チオ硫酸アンモニウムなどのチオ硫酸塩、チオシアン酸ナトリウム、チオシアン酸カリウム、チオシアン酸アンモニウムなどのチオシアン酸塩のほか、可溶性安定銀錯塩を生成し得る有機硫黄化合物で定着剤として知られているものを用いることができる。
【００１７】
定着液には硬膜剤として作用する水溶性アルミニウム塩、例えば塩化アルミニウム、硫酸アルミニウム、カリ明ばんなどを加えることができる。
【００１８】
定着液には、所望により、保恒剤（例えば、亜硫酸塩、重亜硫酸塩）、ｐＨ緩衡剤（例えば、酢酸）、ｐＨ調整剤（例えば、硫酸）、硬水軟化能のあるキレート剤等の化合物を含むことができる。
【００１９】
現像液は、固定成分の混合物でも、グリコールやアミンを含む有機性水溶液でも、粘度の高い半練り状態の粘稠液体でもよい。また使用時に希釈して用いても良いし、或いはそのまま用いてもよい。
【００２０】
定着処理の温度としては１８℃〜３０℃が好ましく、さらに好ましくは２０℃〜２５℃である。定着時間は３０秒〜１０００秒が好ましく、更に好ましくは６０秒〜５００秒である。
【００２１】
本発明に係るハロゲン化銀写真乾板は従来公知のいずれの乾板を使用しても良いが、特にハロゲン化銀組成として塩化銀を２０モル％以上含有するものにおいて効果が高い。具体的には特願２００１−４６３９５、特願２００１−３０８５８４、特開２００２−７２４２１、同２０００−３２１７１７、同２０００−９８５３８、特開平１０−２８８８１７号等に記載されたものを使用できる。
【００２２】
【実施例】
以下、実施例にて本発明を詳細に説明するが本発明はこれらに限定されない。
【００２３】
実施例１
（ハロゲン化銀乳剤１の形成）
溶液Ａ
水　　　　　　　　　　　　　　　　　　　　　　　　　　　　２５Ｌ
塩化ナトリウム　　　　　　　　　　　　　　　　　　　　　　２１ｇ
ゼラチン　　　　　　　　　　　　　　　　　　　　　　　　　２ｋｇ
溶液Ｂ
水　　　　　　　　　　　　　　　　　　　　　　　　　　　　１１Ｌ
塩化ナトリウム　　　　　　　　　　　　　　　　　　　　　４３０ｇ
臭化カリウム　　　　　　　　　　　　　　　　　　　　　　３８０ｇ
ヘキサクロロイリジウム酸カリウム　　　　　　　　　　　　０．５ｇ
溶液Ｃ
水　　　　　　　　　　　　　　　　　　　　　　　　　　　　１１Ｌ
硝酸銀　　　　　　　　　　　　　　　　　　　　　　　　１８００ｇ
３８℃に保温されたゼラチン及び塩化ナトリウムを含む溶液Ａ中に攪拌下、６％硝酸溶液を１４００ｍｌ加え、溶液Ｂ及び溶液Ｃを同時に１分間に亙って加え、更に１分撹拌したのち、４−ヒドロキシ−６−メチル−１，３，３ａ，７−テトラザインデンを５７０ｍｇ／Ａｇモルとなる様に加え、炭酸ナトリウム水溶液でｐＨを５．４に調整し、４℃に冷却し、ハロゲン化銀乳剤をセットした後、ヌードル水洗法により水洗して過剰の水溶液中の塩を除去する。その後、−４０℃に冷凍後水洗し、余分な水分を除きハロゲン化銀乳剤を濃縮した。
【００２４】
これによって臭化銀３０モル％、塩化銀７０モル％、透過型電子顕微鏡観察においての３０個の平均粒径測定で平均粒径０．０４５μｍのハロゲン化銀粒子を含むハロゲン化銀乳剤１を得た。この乳剤について、温度を５７℃に保ちながらチオ硫酸ナトリウム水溶液を銀１モル当たり２８ｍｇ添加し、６７分熟成後、下記化合物Ｄ−１を銀１モル当たり７００ｍｇ添加し、その５分後に１−フェニル−５−メルカプトテトラゾールを銀１モル当たり１４０ｍｇ添加し、更に５分後、４−ヒドロキシ−６−メチル−１，３，３ａ，７−テトラザインデンを８５０ｍｇ／Ａｇモル添加し、後４２℃に冷却し、ハロゲン化銀乳剤１の熟成を終了した。
【００２５】
（ハロゲン化銀乳剤層液１の調製）
上記で熟成を終了したハロゲン化銀乳剤１に、下記の添加剤を下記の銀１モル当たりまたは塗布の単位面積当たりの添加量で添加する。
【００２６】
染料Ｉ−１　　　　　　　　　　　　　　　　　　　　　６５ｍｇ／ｍ２
染料Ｉ−２　　　　　　　　　　　　　　　　　　　　　２８ｍｇ／ｍ２
化合物Ｚ−１　　　　　　　　　　　　　　　　　　２．０ｇ／Ａｇモル
界面活性剤Ｃ−１　　　　　　　　　　　　　　　　　２．５ｍｇ／ｍ２
硬膜剤Ｈ　　　　　　　　　　　　　　　　　　　　　　３６ｍｇ／ｍ２
シランカップリング剤Ｓ−１　　　　　　　　　　　　２３０ｍｇ／ｍ２
（保護層液１の調製）
ハロゲン化銀乳剤層の保護層液として下記組成の溶液を調製した。
【００２７】
ゼラチン　　　　　　　　　　　　　　　　　　　　　　　　　５０ｇ
ポリオキシエチレンラウリルエーテル硫酸ナトリウム　　　　０．６ｇ
界面活性剤Ｃ−２　　　　　　　　　　　　　　　　　　　　０．１ｇ
滑り剤Ｌ　　　　　　　　　　　　　　　　　　　　　　　　３．３ｇ
硬膜剤Ｈ　　　　　　　　　　　　　　　　　　　　　　　０．１５ｇ
水　　　　　　　　　　　　　　　　　　　　　　　　　　８５０ｍｌ
（バッキング層液１の調製）
下記組成のバッキング層液を調製した。
【００２８】
化合物Ｐ　　　　　　　　　　　　　　　　　　　　　　　　　４０ｇ
染料Ｉ−３　　　　　　　　　　　　　　　　　　　　　　　　　５ｇ
染料Ｉ−４　　　　　　　　　　　　　　　　　　　　　　　　　５ｇ
エタノール　　　　　　　　　　　　　　　　　　　　　　４５０ｍｌ
メタノール　　　　　　　　　　　　　　　　　　　　　　４５０ｍｌ
ハロゲン化銀写真乾板１の作製
▲１▼バッキング層の塗布
サイズが２４インチ×３２インチ、厚さが４．９ｍｍのフッ酸処理したフロートガラス支持体面上に、上述したバッキング層液を化合物Ｐの付き量が２４０ｍｇ／ｍ２になるようにナプキンコーターで塗布して、バッキング層を設けた。
【００２９】
▲２▼ハロゲン化銀乳剤層及び保護層の塗布
ハロゲン化銀乳剤層及び保護層は、上記各ハロゲン化銀乳剤層液をＡｇ量が３．５ｇ／ｍ２になるように、また保護層液を保護層ゼラチン量が０．７ｇ／ｍ２となるようにカーテンコーターでガラス支持体のバッキング層を設けた側とは反対側の面上に同時塗布してハロゲン化銀乳剤層及び保護層を設けた。
【００３０】
その後、５０℃、５５％相対湿度の環境下に１２時間おいてシーズニングし、ハロゲン化銀写真乾板１を作製した。
【００３１】
【化１】
2004020594.tif 000002
【００３２】
【化２】
2004020594.tif 000003
【００３３】
《現像液の調製》
純水　　　　　　　　　　　　　　　　　　　　　　　　　　　２００ｇ
ジエチレントリアミン５酢酸・５ナトリウム　　　　　　　　　　２７ｇ
無水亜硫酸ナトリウム　　　　　　　　　　　　　　　　　　　　７５ｇ
炭酸カリウム　　　　　　　　　　　　　　　　　　　　　　　５８０ｇ
炭酸ナトリウム　　　　　　　　　　　　　　　　　　　　　　　５０ｇ
１−フェニル−４−ヒドロキシルメチル−３−ピラゾリドン　　　１０ｇ
エリソルビン酸ナトリウム・１水和物　　　　　　　　　　　　４００ｇ
臭化カリウム　　　　　　　　　　　　　　　　　　　　　　　　３３ｇ
５−メチルベンゾトリアゾール　　　　　　　　　　　　　　　　　３ｇ
ハイドロキノンモノスルフェート　　　　　　　　　　　　　　　３３ｇ
Ｎ−アセチル−Ｄ，Ｌペニシルアミン　　　　　　　　　　　　１．０ｇ
表１に示す界面活性剤　　　　　　　　　　　　　　　　　　表１記載量
水酸化カリウムおよび純水を加えて１０ＬにてｐＨを各々調整し、現像液１〜１０を調製した。
【００３４】
（評価）
ハロゲン化銀写真乾板１について、ＴＥＫＮＥＫ社製クリーニングローラーを膜面に１回転した後、大日本スクリーン株式会社製ＦＲ−８０００Ｓ　ＹＡＧレーザープロッターの１．０μｍビーム／送りピッチ０．２５μｍを用いて１０μｍのラインアンドスペースおよびベタの５ｃｍ角パターンを描画し、下記処方の現像液Ｎｏ．１〜１０（界面活性剤添加量とｐＨは表１記載）を用い皿現像にて２０℃１８０秒で現像した後、３％酢酸水溶液中３０秒間で現像停止を行い、後、コニカ（株）製ＣＦＬ−８８１で２３℃３分間定着し、流水で１５分間水洗し、コニカ株式会社製水滴防止剤コニカダックスの０．２％水溶液をかけた後、４５℃で２時間乾燥し、ハロゲン化銀写真乾板に画像を形成し、試料Ｎｏ．１〜１０を得た。
【００３５】
感度（相対感度）
感度については、得られた画像について、１０μｍに線幅が合致した時のラインアンドスペース露光部の光量の逆数として感度を求め、試料Ｎｏ．２の場合の感度を１００とする相対感度で示す。
【００３６】
かぶり
露光を与えなかった部分の濃度をコニカ株式会社製ＰＤＡ−６５にて測定した。
【００３７】
画像品質
得られた画像について、５００倍の顕微鏡観察にて画像品質を観察し、フリンジの少ない方が評価値が高くなるようにし、１〜５のランク付け評価をして示す。
【００３８】
１：ラインエッジのフリンジが大きく、スペース部にもカブリが見える
２：スペース部にカブリはないが、ラインエッジのフリンジが大きく実用不可
３：ラインエッジにフリンジがはっきり認められるが実用可能レベル
４：ラインエッジにフリンジがわずかに認められる
５：ラインエッジにフリンジが見えない。
【００３９】
微小な白ピンホール故障の発生率
同一種のハロゲン化銀写真乾板について、１０枚を上記と同様にして現像処理し、画像部における微小な白ピンホール故障個数をカウントし、１０枚での平均値を求めて１枚あたりの微小な白ピンホール故障の発生率として示す。
【００４０】
微小な黒ピン故障の発生率
白ピンホールと同様に同一種のハロゲン化銀写真乾板について、１０枚を上記と同様にして現像処理し、画像部における微小な黒ピン故障個数をカウントし、１０枚での平均値を求めて１枚あたりの微小な黒ピン故障の発生率として示す。
【００４１】
以上の経過および結果を表１に示す。
【００４２】
【表１】
2004020594.tif 000004
【００４３】
【化３】
2004020594.tif 000005
【００４４】
表１から、本発明の方法は優れた性能を示すことがわかる。
実施例２
実施例１に対し、ハロゲン化銀写真乾板を以下の処方に変更する。
《ハロゲン化銀乳剤２の形成》
（溶液Ａ２）
水　　　　　　　　　　　　　　　　　　　　　　　　　　　７３４ｍｌ
塩化ナトリウム　　　　　　　　　　　　　　　　　　　　　０．１８ｇ
ゼラチン　　　　　　　　　　　　　　　　　　　　　　　　　　１１ｇ
（溶液Ｂ２）
水　　　　　　　　　　　　　　　　　　　　　　　　　　　１６４ｍｌ
塩化ナトリウム　　　　　　　　　　　　　　　　　　　　　３８．７ｇ
ヘキサクロロロジウム酸カリウムの１％水溶液　　　　　　　１．６ｍｌ
ゼラチン　　　　　　　　　　　　　　　　　　　　　　　　　３．３ｇ
（溶液Ｃ２）
水　　　　　　　　　　　　　　　　　　　　　　　　　　　１６０ｍｌ
硝酸銀　　　　　　　　　　　　　　　　　　　　　　　　　　１００ｇ
４０℃に保温されたゼラチン及び塩化ナトリウムを含む溶液Ａ２中に硝酸を加え、ｐＨ３．０とし、ｐＡｇ６．５に保ちながら、溶液Ｂ２及び溶液Ｃ２を同時に関数的に８分間に亙って加え、更に１０分撹拌したのち、炭酸ナトリウム水溶液でｐＨを５．６に調整し、ゼラチンを２．３ｇと２０％硫酸マグネシウム水溶液１４０ｍｌ及びポリナフタレンスルホン酸の５％水溶液２００ｍｌを加え、４０℃にてフロキュレート化し、デカンテーションを行い水洗して過剰の水溶液中の塩を除去する。次いでそれに１３００ｍｌの水を加えて分散させ、再び２０％の硫酸マグネシウム水溶液５０ｍｌを加えて同様に過剰の水溶液中の塩を除去する。更にそれに１３００ｍｌの水を加えて分散させ、再び２０％の硫酸マグネシウム水溶液４０ｍｌを加えて同様に過剰の水溶液中の塩を除去する。それに２００ｍｌの水と２８３ｇのゼラチン１６．７ｇを加えて、６０℃で６０分間分散させる。
【００４５】
これによって塩化銀１００モル％、平均粒径０．０９μｍ、単分散度９の立方体粒子を得た。
【００４６】
次にこれを６０℃に保ち、４−ヒドロキシ−６−メチル−１，３，３ａ，７−テトラザインデンの１％水溶液３．５ｍｌ加え、２０分後、チオ硫酸ナトリウムの０．５％溶液を１．９ｍｌ加え、６０℃で６０分間熟成し、４−ヒドロキシ−６−メチル−１，３，３ａ，７−テトラザインデン１．７ｇとゼラチンを７２ｇ加え、４５℃に冷却し、熟成を終了し、ハロゲン化銀乳剤２を得た。
【００４７】
〈乳剤層液２の調製〉
前記熟成後のハロゲン化銀乳剤２に下記量となるように添加剤を加えた後、水を加えて２０００ｍｌにした。
【００４８】
１−フェニル−５−メルカプトテトラゾール　　　３００ｍｇ／Ａｇモル
化合物（Ｚ−１）　　　　　　　　　　　　　　　８００ｍｇ／Ａｇモル
化合物（Ｚ−２）　　　　　　　　　　　　　　　８００ｍｇ／Ａｇモル
染料（Ｉ−５）　　　　　　　　　　　　　　　　　　　　５０ｍｇ／ｍ２
染料（Ｉ−２）　　　　　　　　　　　　　　　　　　　１００ｍｇ／ｍ２
クエン酸　　　　　　　　　　　　　　　　　　　　　　６．５ｍｇ／ｍ２
硬膜剤（Ｈ）　　　　　　　　　　　　　　　　　　　　　３０ｍｇ／ｍ２
シランカップリング剤（Ｓ−１）　　　　　　　　　　　２５０ｍｇ／ｍ２
コロイダルシリカ（平均粒径０．００５μｍ）　　　　　２５０ｍｇ／ｍ２
平均粒径３μｍのＰＭＭＡマット剤　　　　　　　　　　１００ｍｇ／ｍ２
【００４９】
【化４】
2004020594.tif 000006
【００５０】
〈保護層液２の調製〉
下記量となるように添加剤を加えた後、水を加えて１０００ｍｌにした。
【００５１】
ゼラチン　　　　　　　　　　　　　　　　　　　　　　　　３０ｇ／ｍ２
コロイダルシリカ（平均粒径０．００５μｍ）　　　　　１５０ｍｇ／ｍ２
ポリオキシエチレンラウリルエーテル硫酸ナトリウム　　　１５ｍｇ／ｍ２
界面活性剤（Ｃ−２）　　　　　　　　　　　　　　　　　　２ｍｇ／ｍ２
硬膜剤（Ｈ）　　　　　　　　　　　　　　　　　　　　　　３ｍｇ／ｍ２
〔ハロゲン化銀写真乾板２の作製〕
《乳剤層及び保護層の塗布》
実施例１と同じバッキング層塗設済みの２４インチ×３２インチのガラスのバッキング層を塗設したのとは反対の側のガラス支持体上に、乳剤層として上記乳剤層液をＡｇ量が３．５ｇ／ｍ２になるように、その上に保護層として保護層液を保護層ゼラチン量が０．７ｇ／ｍ２になるように、塗布幅は３６インチ方向が幅手となるように未塗布部１０ｍｍを残し、各ガラス支持体上にカーテンコーターで同時塗布して乳剤層及び保護層を設けた。
【００５２】
その後、５０℃５５％ＲＨの環境下において１２時間シーズニングした。
この試料に関して、孔径１００μｍのシャドーマスクパターンを有するマスターマスクを原画とし、大日本スクリーン（株）製Ｐ−６０７型明室プリンターを用いて、各試料に対し、３６５ｎｍ、強度４．８ｍＪ／ｃｍ２の密着露光を行なった。実施例１で用いた現像液Ｎｏ．１〜１０を用い、実施例１と同様の現像処理を行い同様の評価を実施し試料Ｎｏ．２１〜３０を得た。以上の経過および結果を表２に示す。
【００５３】
【表２】
2004020594.tif 000007
【００５４】
表２から、本発明の方法は優れた性能を示すことがわかる。
【００５５】
【発明の効果】
本発明により、高解像力、画線のシャープネスに優れた高濃度の画像が得られるハロゲン化銀写真乾板用現像剤及びその処理方法を提供することができた。